캐소드 활물질 층 을 각각 V 2 O 5 입자 및 그래핀 - 수용 된 V 2 O 5 입자 로부터 제조 하 였 다 . V 2 O 5 입자 를 상업 적 으로 입수 가능 하 였 다 . 그래핀 - 수용 V 2 O 5 입자 를 사내 에서 제조 하 였 다 . 통상 적 인 실험 에서 , LiCl 수용액 중 에 V 2 O 5 를 혼합 함 으로써 바나듐 펜 톡 사이드 겔 을 수득 하 였 다 . LiCl 용액 과 의 상호 작용 에 의해 얻 어 진 Li +- 교환 된 겔 ( Li : V 몰 비 는 1 : 1 로서 유지 됨 ) 을 GO 현탁액 과 혼합 하 고 , 이후 에 , 테플론 - 라이닝 된 스테인리스강 35 ml 오토클레이브 에 배치 시키 고 , 시일 링 하 고 , 12 시간 동안 최대 180 ℃ 까지 가열 하 였 다 . 이러 한 열수 처리 후 에 , 그린 고형물 을 수집 하 고 , 철저히 세척 하 고 , 2 분 동안 초음파 처리 하 고 , 70 ℃ 에서 12 시간 동안 건조 시키 고 , 이후 에 , 수 중 다른 0 . 1 % GO 와 혼합 하 고 , 초음파 처리 하 여 나노 벨트 크기 로 파괴 하 고 , 이후 에 , 200 ℃ 에서 분무 건조 시켜 그래핀 - 수용 된 V 2 O 5 복합 물 미립자 를 수득 하 였 다 .